(57)【要約】  チル晶の発生が抑制され、かつ２−１４−１系主相の形状、並びにＲ−ｒｉｃｈ相の分散状態が極めて均一な希土類焼結磁石用原料合金鋳片及びその製造法を提供する。本発明の合金鋳片は、以下の(1)〜(3)を満たす、冷却ロールを用いたストリップキャスティング法により得られた、ロール冷却面を有する。(1)Ｙを含む希土類金属元素の少なくとも１種のＲ、Ｂ、及び鉄を含む残部Ｍを特定割合で含む。(2)ロール冷却面を１００倍で観察した顕微鏡観察像において、８８０μｍに相当する線分を横切る結晶核の発生点を中心として円状にデンドライトが成長した、特定のアスペクト比と粒径を有する結晶を５個以上有する。(3)ロール冷却面に略垂直な断面を２００倍で観察した顕微鏡観察像における、Ｒ−ｒｉｃｈ相の平均間隔が１μｍ以上１０μｍ未満である。【特許請求の範囲】
【請求項１】
以下の(1)〜(3)を満たす、冷却ロールを用いたストリップキャスティング法により得られた、ロール冷却面を有する希土類焼結磁石用原料合金鋳片。
(1)イットリウムを含む希土類金属元素からなる群より選ばれる少なくとも１種のＲを２７．０〜３３．０質量％、ボロンを０．９０〜１．３０質量％、及び鉄を含む残部Ｍからなる。
(2)ロール冷却面を１００倍の倍率で観察した顕微鏡観察像において、８８０μｍに相当する線分を横切る結晶核の発生点を中心として円状にデンドライトが成長した、アスペクト比が０．５〜１．０、かつ粒径が３０μｍ以上の結晶を５個以上有する。
(3)ロール冷却面に略垂直な断面を２００倍の倍率で観察した顕微鏡観察像における、Ｒ−ｒｉｃｈ相の平均間隔が、１μｍ以上１０μｍ未満である。
【請求項２】
前記(1)において残部Ｍが、鉄以外の遷移金属元素、珪素及び炭素からなる群より選ばれる少なくとも１種を含む請求項１の原料合金鋳片。
【請求項３】
前記(1)において、Ｒ、ボロン及び残部Ｍ以外に、アルカリ金属元素、アルカリ土類金属元素および亜鉛からなる群より選ばれる少なくとも１種の不純分を含み、その合計含有量が０．１０質量％以下である請求項１又は２の原料合金鋳片。
【請求項４】
イットリウムを含む希土類金属元素からなる群より選ばれる少なくとも１種のＲを２７．０〜３３．０質量％、ボロンを０．９０〜１．３０質量％、及び鉄を含む残部Ｍからなる原料合金溶湯を準備する工程と、前記原料合金溶湯を、表面粗さのＲａ値が２〜１５μｍ、かつＲｓｋ値が−０．５以上０未満である冷却ロールにより冷却・凝固させる工程とを含む、希土類焼結磁石用原料合金鋳片の製造方法。
【請求項５】
前記原料合金溶湯の残部Ｍが、鉄以外の遷移金属元素、珪素及び炭素からなる群より選ばれる少なくとも１種を含む請求項４の製造方法。
【請求項６】
前記原料合金溶湯が、Ｒ、ボロン及び残部Ｍ以外に、アルカリ金属元素、アルカリ土類金属元素および亜鉛からなる群より選ばれる少なくとも１種の不純分を含み、その合計含有量が０．１５質量％以下である請求項４又は５の製造方法。
【発明の詳細な説明】
【技術分野】
【０００１】
本発明は、希土類焼結磁石用原料合金鋳片及びその製造方法に関する。
【背景技術】
【０００２】
電子機器の小型化・軽量化、また、近年顕在化している地球温暖化に対処するための省エネルギー化、省資源化の社会的ニーズより、自動車、風力発電等に使用する各種モーターに用いる磁石の更なる高磁気特性化が要望されている。なかでも磁束密度の高いＲ2Ｆｅ14Ｂ系の希土類焼結磁石の開発が活発に行われている。
一般にＲ2Ｆｅ14Ｂ系の希土類焼結磁石は、原料を溶解、鋳造して得られた希土類焼結磁石用原料合金を粉砕し、磁石用合金粉末を得、これを磁場成形、焼結、時効処理して得られる。一般に希土類焼結磁石用原料合金の粉砕は、該原料合金に水素を吸蔵、放出させて行う水素粉砕と、ジェット気流中で原料合金同士を衝突させて行うジェットミル粉砕とを組み合わせて行われている。希土類焼結磁石用原料合金には、主相としてＲ2Ｆｅ14Ｂ系化合物相（以下、２−１４−１系主相と略記することがある）と、該２−１４−１系主相と比較して多くの希土類金属元素を含む相であるＲ−ｒｉｃｈ相（以下、Ｒ−ｒｉｃｈ相と略記することがある）と、該２−１４−１系主相と比較して多くのボロンを含む相であるＢ−ｒｉｃｈ相（以下、Ｂ−ｒｉｃｈ相と略記することがある）とが含まれる。２−１４−１系主相、Ｒ−ｒｉｃｈ相およびＢ−ｒｉｃｈ相が形成する希土類焼結磁石用原料合金の合金組織の形態が、該原料合金の粉砕性や得られる希土類焼結磁石の特性に影響を及ぼすことが知られている。【０００３】
特許文献１には、希土類系合金製造用急冷ロールが開示されている。同冷却ロールの表面のＳｍ値およびＲａ値を制御することにより、同冷却ロールを用いて作製した希土類合金薄帯の短軸粒径が薄帯の中央部と両端部で均一にできることが記載されている。
特許文献２には、希土類含有合金薄帯の製造方法が開示されている。同製造方法は、冷却ロール表面にロール回転方向に対し３０°以上の角度をなす方向に特定のＲｚ値を示す略線状の凹凸を形成させた冷却ロールを用いることにより、チル晶およびＲ−ｒｉｃｈ相の分散状態が極端に細かな領域を減少できることが記載されている。
【先行技術文献】
【特許文献】
【０００４】
【特許文献１】特開２００２−５９２４５号公報
【特許文献２】特開２００４−１８１５３１号公報
【発明の開示】
【発明が解決しようとする課題】
【０００５】
本発明の課題は、チル晶の発生が抑制され、かつ２−１４−１系主相の形状、並びにＲ−ｒｉｃｈ相の分散状態が極めて均一な希土類焼結磁石用原料合金鋳片を提供することにある。
本発明の別の課題は、上記鋳片を工業的に得ることができる希土類焼結磁石用原料合金鋳片の製造方法を提供することにある。
【課題を解決するための手段】
【０００６】
冷却ロールを用いるストリップキャスティング法において、冷却ロールの表面状態を制御することにより得られる合金鋳片の組織を均一化することは従来から行われていた。しかしながら、冷却ロール面側に観察される結晶核の発生点を中心として円状にデンドライトが成長した結晶の合金組織に対する影響については、何ら検討されていなかった。本発明者らは、合金鋳片の冷却ロール面側に観察される結晶核の発生点を中心として円状にデンドライトが成長したアスペクト比が０．５〜１．０、かつ粒径が３０μｍ以上の結晶の数と該鋳片のロール冷却面と接していた面に略垂直な断面の合金組織の間に密接な関係が存在することを確認し、本発明を完成した。【０００７】
本発明によれば、以下の(1)〜(3)を満たす、冷却ロールを用いたストリップキャスティング法により得られた、ロール冷却面を有する希土類焼結磁石用原料合金鋳片（以下、本発明の合金鋳片と略すことがある）が提供される。
(1)イットリウムを含む希土類金属元素からなる群より選ばれる少なくとも１種のＲを２７．０〜３３．０質量％、ボロンを０．９０〜１．３０質量％、及び鉄を含む残部Ｍからなる。
(2)ロール冷却面を１００倍の倍率で観察した顕微鏡観察像において、８８０μｍに相当する線分を横切る結晶核の発生点を中心として円状にデンドライトが成長した、アスペクト比が０．５〜１．０、かつ粒径が３０μｍ以上の結晶を５個以上有する。
(3)ロール冷却面に略垂直な断面を２００倍の倍率で観察した顕微鏡観察像における、Ｒ−ｒｉｃｈ相の平均間隔が、１μｍ以上１０μｍ未満である。
また本発明によれば、イットリウムを含む希土類金属元素からなる群より選ばれる少なくとも１種のＲを２７．０〜３３．０質量％、ボロンを０．９０〜１．３０質量％、及び鉄を含む残部Ｍからなる原料合金溶湯を準備する工程と、前記原料合金溶湯を、表面粗さのＲａ値が２〜１５μｍ、かつＲｓｋ値が−０．５以上０未満である冷却ロールにより冷却・凝固させる工程とを含む、希土類焼結磁石用原料合金鋳片の製造方法が提供させる。
更に本発明によれば、冷却ロールを用いたストリップキャスティング法により得られた、上記(1)〜(3)を満たしたロール冷却面を有する合金鋳片を準備し、該合金鋳片を粉砕し、得られた合金粉末を磁場成形、焼結、時効処理する、希土類焼結磁石の製造方法が提供される。
【発明の効果】
【０００８】
本発明の合金鋳片は、チル晶の発生が抑制され、２−１４−１系主相の形状、並びにＲ−ｒｉｃｈ相の分散状態が極めて均一であって、同合金鋳片を使用することにより優れた磁石特性を有する希土類焼結磁石を得ることができる。また、本発明の製造方法は、上記特定組成の合金溶湯を、特定表面構造の冷却ロールにより冷却、固化する工程を採用するので、工業的に本発明の合金鋳片を容易に製造することができる。
【図面の簡単な説明】
【０００９】
【図１】実施例１で得られた合金鋳片のロール冷却面の顕微鏡観察像の写しである。
【図２】実施例１で得られた合金鋳片の断面組織の顕微鏡観察像の写しである。
【図３】比較例１で得られた合金鋳片のロール冷却面の顕微鏡観察像の写しである。
【図４】比較例１で得られた合金鋳片の断面組織の顕微鏡観察像の写しである。
【発明を実施するための形態】
【００１０】
以下、本発明を更に詳細に説明する。
本発明の合金鋳片は、(1)イットリウムを含む希土類金属元素からなる群より選ばれる少なくとも１種のＲを２７．０〜３３．０質量％、ボロンを０．９０〜１．３０質量％、及び鉄を含む残部Ｍからなる、という要件を満たす。ここで、残部Ｍの含有割合は、Ｒ及びボロンの残部であるが、本発明の合金鋳片は、これら以外に不可避な不純分を含んでいても良い。
【００１１】
前記イットリウムを含む希土類金属元素とは、元素番号５７から７１のランタノイド及び元素番号３９のイットリウムを意味する。前記Ｒは特に限定されないが、例えば、ランタン、セリウム、プラセオジム、ネオジム、イットリウム、ガドリニウム、テルビウム、ジスプロシウム、ホルミウム、エルビウム、イッテルビウム又はこれらの２種以上の混合物が好ましく挙げられる。特に、Ｒとして、プラセオジムまたはネオジムを主成分として含有し、かつガドリニウム、テルビウム、ジスプロシウム、ホルミウム、エルビウム及びイッテルビウムからなる群より選ばれる少なくとも１種の重希土類元素を含むことが好ましい。
これらの重希土類元素は、磁気特性のうち主に保磁力を向上させることができる。中でもテルビウムはもっとも大きな効果を示す。しかし、テルビウムは高価であるため、コストと効果を考慮するとジスプロシウムを単体、またはガドリウム、テルビウム、ホルミウム等と共に用いることが好ましい。
【００１２】
前記Ｒの含有割合は、２７．０〜３３．０質量％である。Ｒが２７．０質量％未満では、希土類焼結磁石の焼結体の緻密化に必要な液相量が不足して焼結体の密度が低下し、磁気特性が低下する。一方、３３．０質量％を超えると、焼結体内部のＲ−ｒｉｃｈ相の割合が高くなり、耐食性が低下する。また、必然的に２−１４−１系主相の体積割合が少なくなるため、残留磁化が低下する。
本発明の合金鋳片を単一合金法に用いる場合のＲの含有割合は、２９．０〜３３．０質量％が好ましく、２合金法の２−１４−１系主相用の合金として本発明の合金鋳片を用いる場合のＲの含有割合は、２７．０〜２９．０質量％が好ましい。
【００１３】
前記ボロンの含有割合は、０．９０〜１．３０質量％である。ボロンが０．９０質量％未満では、２−１４−１系主相の割合が減少し、残留磁化が低下し、１．３０質量％を超えると、Ｂ−ｒｉｃｈ相の割合が増加し、磁気特性及び耐食性が共に低下する。
【００１４】
前記残部Ｍは、必須元素として鉄を含む。残部Ｍ中の鉄の含有割合は、通常５０質量％以上、好ましくは６０〜７２質量％、特に好ましくは６４〜７０質量％である。残部Ｍは、必要に応じて、鉄以外の遷移金属、珪素及び炭素からなる群より選ばれる少なくとも１種を含んでいても良く、また、酸素、窒素等の工業生産上における不可避な不純分を含んでいても良い。
前記鉄以外の遷移金属は特に限定されないが、例えば、コバルト、アルミニウム、クロム、チタン、バナジウム、ジルコニウム、ハフニウム、マンガン、銅、錫、タングステン、ニオブ及びガリウムからなる群より選ばれる少なくとも１種が好ましく挙げられる。
【００１５】
本発明の合金鋳片は、不可避な不純分を許容するものではあるが、アルカリ金属元素、アルカリ土類金属元素、亜鉛（以下、これらをまとめて揮発元素と略記することがある）の含有量については、合計で０．１０質量％以下であることが好ましい。さらに好ましくは揮発元素の合計量で０．０５質量％以下、最も好ましくは０．０１質量％以下である。揮発元素の合計量が０．１０質量％を超えると、チル晶が発生し、また２−１４−１系主相の形状、並びにＲ−ｒｉｃｈ相の分散状態を極めて均一な合金とすることが困難となるおそれがある。その理由としては以下の点が考えられる。
【００１６】
Ｒ2Ｆｅ14Ｂ系希土類焼結磁石用原料合金の融点は１２００℃を超えることから、原料の加熱・溶解は１２００℃以上の高温で行う。その際、アルカリ金属元素、アルカリ土類金属元素および亜鉛の蒸発温度は低いため、合金中の揮発元素が０．１０質量％を超えるような場合、多量に蒸発が生じる。蒸発した元素の一部は冷却ロール表面に析出する。もしくは、蒸発した揮発元素が炉内の微量な酸素等と反応した状態となっている。揮発元素が表面に析出した冷却ロールを用いて原料溶湯を急冷・凝固する際、ロール表面に存在する揮発元素とロール母材が反応しロール表面に揮発元素を主とする皮膜を形成する。この皮膜により溶湯と冷却ロールとの間の熱伝導を妨げられるため、発生した核の結晶成長を十分に制御できなくなると推測される。発生した核が十分に成長できないと溶湯の対流などによりロール表面から核が遊離しチル晶となる。
【００１７】
本発明の合金鋳片は、冷却ロールを用いたストリップキャスティング法により得られた、ロール冷却面を有する鋳片であって、特に、単ロールを用いて得られた片側にロール冷却面を有する合金鋳片が好ましい。単ロールを用いた場合、ロール冷却面の反対側は冷却ロールと接触せずに凝固されており、フリー面という。ここで、ロール冷却面とは、製造時に原料合金溶湯が冷却ロール表面に接触し、冷却、凝固した面を意味する。
本発明の合金鋳片の厚みは、通常０．１〜１．０ｍｍ程度であり、さらに好ましくは０．２〜０．６ｍｍ程度である。
【００１８】
本発明の合金鋳片は、(2)ロール冷却面を１００倍の倍率で観察した顕微鏡観察像において、８８０μｍに相当する線分を横切る結晶核の発生点を中心として円状にデンドライトが成長した、アスペクト比が０．５〜１．０、かつ粒径が３０μｍ以上の結晶を５個以上有する、という要件を満たす。さらに好ましくは、該結晶の数が８個以上、１５個以下である。通常、工業的に得られる該結晶の数は３０個以下である。該結晶の数が、５個以上である場合、生成した結晶核の成長が阻害されにくく、かつ成長度合いを制御できる。したがって、断面組織は、チル晶の発生がほとんどなく、かつ２−１４−１系主相の形状、並びにＲ−ｒｉｃｈ相の分散状態が極めて均一になる。上述した通り、揮発元素の含有量を同時に制御した場合、揮発元素による悪影響が抑制される効果と相俟って、極めて均一な組織を有する合金鋳片となり、このような合金鋳片を用いて作製した磁石は高い磁気特性を有する。
【００１９】
前記結晶の数の測定は以下のようにして行う。１００倍の倍率で観察した顕微鏡観察像において結晶核の発生点から円状にデンドライトが成長した結晶の境を描くと閉じられた曲線となる。これを１つの結晶とし、閉じられた曲線の短軸長と長軸長の平均を粒径とする。また（短軸長／長軸長）の値をアスペクト比とする。該観察像を均等に４分割するように８８０μｍに相当する３本の線分を引き、それぞれの線分を横切る結晶核の発生点を中心として円状にデンドライトが成長したアスペクト比が０．５〜１．０、かつ粒径が３０μｍ以上の結晶の数を数える。これらの平均値を該結晶の数とする。
【００２０】
本発明の合金鋳片は、(3)ロール冷却面に略垂直な断面を２００倍の倍率で観察した顕微鏡観察像における、Ｒ−ｒｉｃｈ相の平均間隔が、１μｍ以上１０μｍ未満である、という要件を満たす。さらに好ましくはＲ−ｒｉｃｈ相の平均間隔は、３μｍ以上６μｍ以下である。
合金鋳片のＲ−ｒｉｃｈ相の平均間隔を１μｍ以上１０μｍ未満とすることで、磁石製造の粉砕工程において、該合金鋳片を水素粉砕、ジェットミル粉砕を行った場合、得られる合金粉末中に結晶方位の異なる複数の結晶粒が存在する確立が低くなるため好ましい。
【００２１】
本発明の合金鋳片は、Ｒ−ｒｉｃｈ相の間隔のばらつきが小さいことが好ましい。ばらつきが小さいと、粉砕後の合金粉末を目的の分布を持った均一な粒度とすることができる。Ｒ−ｒｉｃｈ相の間隔のばらつきの指標であるＲ−ｒｉｃｈ相の間隔の標準偏差をＲ−ｒｉｃｈ相の平均間隔で割った値は、０．２０以下が好ましく、さらに好ましくは０．１８以下である。このような、均一な合金粉末を使用することにより、磁石製造の焼結工程において異常に大きな粒成長を引き起こすことがなくなり、磁石の保磁力を向上させることができる。
【００２２】
上記Ｒ−ｒｉｃｈ相の平均間隔は、次の方法により求めることができる。
まず、本発明の合金鋳片のロール冷却面に略垂直（鋳片の厚み方向に平行）となる断面組織写真を光学顕微鏡により２００倍の倍率で撮影する。Ｒ−ｒｉｃｈ相は２−１４−１系主相からなるデンドライトの粒界相として存在している。Ｒ−ｒｉｃｈ相は、通常は線状に存在するが、鋳造過程の熱履歴等によっては島状に存在する場合もある。Ｒ−ｒｉｃｈ相が島状に存在しても、それらが明らかに線をなすように連続して存在する場合は、それらの島状のＲ−ｒｉｃｈ相をつなぎ、線状のＲ−ｒｉｃｈ相と同様に考慮する。
本発明の合金鋳片のロール冷却面と接した面に略垂直な方向に均等に４分割する３本の４４０μｍに相当する線分を引き、その線分を横切るＲ−ｒｉｃｈ相の点数を数え、線分の長さ４４０μｍをその点数で割る。１０個の合金鋳片に関し、同様に測定し、計３０点の測定値を得、これらの平均値をＲ−ｒｉｃｈ相の平均間隔とする。また該３０点の測定値から標準偏差を算出する。
【００２３】
本発明の合金鋳片は、α−Ｆｅ相を含有しない方が好ましいが、粉砕性に大きな悪影響を及ぼさない範囲で含有していてもよい。通常は、α−Ｆｅ相は合金の冷却速度の遅い位置に現れる。例えば、単ロールを用いたストリップキャスティング法で合金鋳片を製造する場合、α−Ｆｅ相はフリー面側に現れる。α−Ｆｅ相を含有する場合は、３μｍ以下の粒径で析出することが好ましく、体積率で５％未満であることが好ましい。
【００２４】
本発明の合金鋳片は、微細な等軸結晶粒、即ち、チル晶をほとんど含有しないが、磁気特性に大きな影響を及ぼさない範囲で含有していてもよい。チル晶は、主に合金鋳片の冷却速度の速い位置に現れる。例えば、単ロールを用いたストリップキャスティング法で合金鋳片を製造する場合、チル晶はロール冷却面近傍に現れる。チル晶を含有する場合は、体積率で５％未満であることが好ましい。
【００２５】
本発明の合金鋳片は、例えば、下記の本発明の製造方法により工業的に得られる。
本発明の製造方法は、イットリウムを含む希土類金属元素からなる群より選ばれる少なくとも１種のＲを２７．０〜３３．０質量％、ボロンを０．９０〜１．３０質量％、及び鉄を含む残部Ｍからなる原料合金溶湯を準備する工程と、前記原料合金溶湯を、表面粗さのＲａ値が２〜１５μｍ、かつＲｓｋ値が−０．５以上０未満である冷却ロールにより冷却・凝固させる工程とを含む。
前記原料合金溶湯に含まれる残部Ｍは、上述の鉄以外の残部Ｍを含むことができる。
【００２６】
本発明の製造方法は、まず所望する合金の組成に応じて、原料となるＲ、ボロン、Ｍの単体もしくはこれらを含有する合金を配合する。次いで、配合した原料を真空雰囲気又は不活性ガス雰囲気下、加熱・溶解して得られた原料合金溶湯を、単ロールまたは双ロールを用いるストリップキャスティング法により冷却・凝固させる。冷却ロールは単ロールが好ましい。
【００２７】
本発明の製造方法において、前記原料中のアルカリ金属元素、アルカリ土類金属元素およびＺｎの含有量は合計で０．１５質量％以下とすることが好ましい。さらに好ましくは、揮発元素の含有量を合計で０．１０質量％以下、最も好ましくは０．０５質量％以下とする。揮発元素の含有量を合計で０．１５質量％以下とした場合、得られる合金鋳片中の揮発元素の含有量が合計で０．１０質量％以下に制御しやすい。好ましくは、加熱・溶解する際に真空引きを行う工程により、揮発元素が冷却ロールに析出する前に系外に除去する。揮発元素は、主にＲを含有する原料から混入する。Ｒの分離、精錬の工程より混入されていると予想される。原料を選別することで、従来、不可避的な不純分として意識されなかった揮発元素の含有量を制御することができる。
【００２８】
本発明の製造方法において、上述の通り、冷却ロールの表面粗さのＲａ値は２〜１５μｍ、Ｒｓｋ値は−０．５以上０未満である。さらに好ましくはＲｓｋ値は−０．４以上０未満である。表面粗さのＲｓｋ値が−０．５以上０未満である冷却ロールを用いることにより、生成する結晶核がロール表面から遊離することを抑制できる。すなわちチル晶の析出を抑制できる。また、表面粗さのＲａ値が２〜８μｍの冷却ロールを用いることが好ましい。Ｒａ値を制御することで、核発生数を制御することができる。表面粗さのＲａ値が２〜１５μｍ、Ｒｓｋ値が−０．５以上０未満である冷却ロールを用いることで、特に、本発明の合金鋳片における(2)の要件を制御することができる。
【００２９】
冷却ロールの表面性状の制御は、研磨、レーザー加工、転写、溶射、ショットブラスト等により行うことができる。例えば、研磨で行う場合、研磨紙を用いて特定の方向に研磨した後、それよりも粗い番手の研磨紙を用いて、該特定方向に対し８０°〜９０°の方向に研磨を行う方法で行うことができる。研磨紙の番手を変えずに前記研磨を行った場合、Ｒｓｋ値が−０．５より小さくなり、チル晶の析出を抑制できないおそれがある。また、冷却ロール表面の凹凸が線状になりやすいため、デンドライトの成長が円状となりにくく、前記結晶の数を５個以上に制御することができないおそれがある。
また、溶射の場合、溶射材の形状、溶射条件を制御することにより行うことができる。具体的には、溶射材として非定型で高融点の溶射材を一部混合することで行うことができる。ショットブラストの場合、投射材の形状、投射条件を制御することにより行うことができる。具体的には、粒径の異なる投射材を使用したり、非定型の投射材を用いることで行うことができる。
【００３０】
本発明の製造方法において、前記冷却ロールで冷却、凝固した合金鋳片は、冷却ロールから剥離した後、公知の方法により、適宜、破砕、加熱・温度保持、冷却を行うことができる。
【実施例】
【００３１】
次に実施例により本発明を詳述するが、本発明はこれらに限定されない。
実施例１
歩留まりを考慮し、最終的にＮｄ２３．５質量％、Ｄｙ６．７質量％、Ｂ０．９５質量％、Ａｌ０．１５質量％、Ｃｏ１．０質量％、Ｃｕ０．２質量％、残部鉄の合金鋳片が得られるように、原料を配合し、アルゴンガス雰囲気中で、アルミナるつぼを使用して高周波溶解炉で溶解し、原料合金溶湯を得た。得られた合金溶湯を、水冷式の銅製単ロール鋳造装置を用いてストリップキャスティング法により鋳造し、厚さ約０．３ｍｍの合金鋳片を得た。
使用した冷却ロールは、表面を＃１２０の研磨紙を使用してロールの回転方向を研磨し、次いで、＃６０の研磨紙を使用してロールの回転方向に対し９０°の角度で研磨して、冷却ロールの表面粗さのＲａ値を３．０１μｍ、Ｒｓｋ値を−０．４４とした。原料中の揮発元素は０．０５質量％以下となるように原料を選定し、得られた合金鋳片中の揮発元素は０．０１質量％以下であった。
得られた合金鋳片のロール冷却面を上述の方法で観察したところ、８８０μｍに相当する線分を横切る結晶核の発生点を中心として円状にデンドライトが成長したアスペクト比が０．５〜１．０、かつ粒径が３０μｍ以上の結晶の数は１５個であった。また合金鋳片の断面組織を観察したところ、チル晶は観察されなかった。Ｒ−ｒｉｃｈ相の平均間隔は４．５１μｍ、Ｒ−ｒｉｃｈ相の間隔の標準偏差をＲ−ｒｉｃｈ相の平均間隔で割った値は０．１５であった。図１に得られた合金鋳片のロール冷却面の顕微鏡観察像の写しを、図２にロール冷却面に略垂直な断面組織の顕微鏡観察像の写しを示す。
得られた合金鋳片を原料として使用し、焼結磁石を作製した。得られた焼結磁石の残留磁化(Br)は１２．６５ｋＧ、固有保磁力(iHc)は２６．４９ｋＯｅであった。これらの結果を表１に示す。【００３２】
実施例２
ロール回転方向の研磨を＃６０、ロールの回転方向に対し９０°の角度の研磨を＃３０の研磨紙にそれぞれ変更し、表１に示すＲａ値及びＲｓｋ値とした冷却ロールを用いた以外は実施例１と同様にして合金鋳片及び焼結磁石を作製した。実施例１と同様に各測定を行った。結果を表１に示す。【００３３】
実施例３
研磨紙の代わりにショットブラストを使用し、表１に示すＲａ値及びＲｓｋ値とした冷却ロールを用いた以外は実施例１と同様にして合金鋳片及び焼結磁石を作製した。実施例１と同様に各測定を行った。結果を表１に示す。【００３４】
実施例４
原料中の揮発元素を０．９０質量％となるように原料を選定し、表１に示すＲａ値及びＲｓｋ値とした冷却ロールを用いた以外は実施例１と同様にして合金鋳片及び焼結磁石を作製した。得られた合金鋳片中の揮発元素は０．１１質量％であった。また、実施例１と同様に各測定を行った。結果を表１に示す。【００３５】
比較例１
＃６０の研磨紙を用いて、ロールの回転方向にのみ冷却ロールの表面を研磨し、表１に示すＲａ値及びＲｓｋ値とした冷却ロールを用いた以外は実施例１と同様にして合金鋳片及び焼結磁石を作製した。実施例１と同様に各測定を行った。結果を表１に示す。図３に、得られた合金鋳片のロール冷却面の顕微鏡観察像の写しを、図４に断面組織の顕微鏡観察像の写しを示す。【００３６】
比較例２
原料中の揮発元素を０．９０質量％となるように原料を選定し、表１に示すＲａ値及びＲｓｋ値とした冷却ロールを用いた以外は比較例１と同様にして合金鋳片及び焼結磁石を作製した。得られた合金鋳片中の揮発元素は０．１２質量％であった。また、実施例１と同様に各測定を行った。結果を表１に示す。【００３７】
比較例３
＃６０の研磨紙を用いロール回転方向に対し４５°の角度をなすように研磨を行い、表１に示すＲａ値及びＲｓｋ値とした冷却ロールを用いた以外は実施例１と同様にして合金鋳片及び焼結磁石を作製した。実施例１と同様に各測定を行った。結果を表１に示す。【００３８】
比較例４
＃６０の研磨紙を用いロール回転方向に対し４５°と−４５°の角度で互いに交差するように研磨を行い、表１に示すＲａ値及びＲｓｋ値とした冷却ロールを用いた以外は実施例１と同様にして合金鋳片及び焼結磁石を作製した。実施例１と同様に各測定を行った。結果を表１に示す。【００３９】
【表１】
2013018751.tif 000002
【００４０】
実施例５
歩留まりを考慮し、最終的にＮｄ２９．６質量％、Ｄｙ２．４質量％、Ｂ１．０質量％、Ａｌ０．１５質量％、Ｃｏ１．０質量％、Ｃｕ０．２質量％、残部鉄の合金鋳片が得られるように、原料を配合し、アルゴンガス雰囲気中で、アルミナるつぼを使用して高周波溶解炉で溶解し、原料合金溶湯を得た以外は、実施例１と同様にして合金鋳片及び焼結磁石を作製した。実施例１と同様に各測定を行った。結果を表２に示す。【００４１】
実施例６
ロール回転方向の研磨を＃６０、ロールの回転方向に対し９０°の角度の研磨を＃３０の研磨紙にそれぞれ変更し、表２に示すＲａ値及びＲｓｋ値とした冷却ロールを用いた以外は実施例５と同様にして合金鋳片及び焼結磁石を作製した。実施例１と同様に各測定を行った。結果を表２に示す。【００４２】
実施例７
研磨紙の代わりにショットブラストを使用し、表２に示すＲａ値及びＲｓｋ値とした冷却ロールを用いた以外は実施例５と同様にして合金鋳片及び焼結磁石を作製した。実施例１と同様に各測定を行った。結果を表２に示す。【００４３】
実施例８
原料中の揮発元素を０．９０質量％となるように原料を選定し、表２に示すＲａ値及びＲｓｋ値とした冷却ロールを用いた以外は実施例５と同様にして合金鋳片及び焼結磁石を作製した。得られた合金鋳片中の揮発元素は０．１１質量％であった。また、実施例１と同様に各測定を行った。結果を表２に示す。【００４４】
比較例５
＃６０の研磨紙を用いて、ロールの回転方向にのみ冷却ロールの表面を研磨し、表２に示すＲａ値及びＲｓｋ値とした冷却ロールを用いた以外は実施例５と同様にして合金鋳片及び焼結磁石を作製した。実施例１と同様に各測定を行った。結果を表２に示す。【００４５】
比較例６
原料中の揮発元素を０．９０質量％となるように原料を選定し、表２に示すＲａ値及びＲｓｋ値とした冷却ロールを用いた以外は比較例５と同様にして合金鋳片及び焼結磁石を作製した。得られた合金鋳片中の揮発元素は０．１２質量％であった。また、実施例１と同様に各測定を行った。結果を表２に示す。【００４６】
比較例７
＃６０の研磨紙を用いロール回転方向に対し４５°の角度をなすように研磨を行い、表２に示すＲａ値及びＲｓｋ値とした冷却ロールを用いた以外は実施例５と同様にして合金鋳片及び焼結磁石を作製した。実施例１と同様に各測定を行った。結果を表２に示す。【００４７】
比較例８
＃６０の研磨紙を用いロール回転方向に対し４５°と−４５°の角度で互いに交差するように研磨を行い、表２に示すＲａ値及びＲｓｋ値とした冷却ロールを用いた以外は実施例５と同様にして合金鋳片及び焼結磁石を作製した。実施例１と同様に各測定を行った。結果を表２に示す。【００４８】
【表２】
2013018751.tif 000003
【００４９】
実施例９
歩留まりを考慮し、最終的にＮｄ１８．２質量％、Ｄｙ１０．８質量％、Ｂ０．９２質量％、Ａｌ０．１５質量％、Ｃｏ１．０質量％、Ｃｕ０．２質量％、残部鉄の合金鋳片が得られるように、原料を配合し、アルゴンガス雰囲気中で、アルミナるつぼを使用して高周波溶解炉で溶解し、原料合金溶湯を得、原料中の揮発元素を０．０７質量％となるように原料を選定した以外は、実施例１と同様にして合金鋳片及び焼結磁石を作製した。実施例１と同様に各測定を行った。結果を表３に示す。【００５０】
実施例１０
ロール回転方向の研磨を＃６０、ロールの回転方向に対し９０°の角度の研磨を＃３０の研磨紙にそれぞれ変更し、表３に示すＲａ値及びＲｓｋ値とした冷却ロールを用いた以外は実施例９と同様にして合金鋳片及び焼結磁石を作製した。実施例１と同様に各測定を行った。結果を表３に示す。【００５１】
実施例１１
研磨紙の代わりにショットブラストを使用し、表３に示すＲａ値及びＲｓｋ値とした冷却ロールを用いた以外は実施例９と同様にして合金鋳片及び焼結磁石を作製した。実施例１と同様に各測定を行った。結果を表３に示す。【００５２】
実施例１２
原料中の揮発元素を０．９５質量％となるように原料を選定し、表３に示すＲａ値及びＲｓｋ値とした冷却ロールを用いた以外は実施例９と同様にして合金鋳片及び焼結磁石を作製した。得られた合金鋳片中の揮発元素は０．１３質量％であった。また、実施例１と同様に各測定を行った。結果を表３に示す。【００５３】
比較例９
＃６０の研磨紙を用いて、ロールの回転方向にのみ冷却ロールの表面を研磨し、表３に示すＲａ値及びＲｓｋ値とした冷却ロールを用いた以外は実施例９と同様にして合金鋳片及び焼結磁石を作製した。実施例１と同様に各測定を行った。結果を表３に示す。【００５４】
比較例１０
原料中の揮発元素を０．９５質量％となるように原料を選定し、表３に示すＲａ値及びＲｓｋ値とした冷却ロールを用いた以外は比較例９と同様にして合金鋳片及び焼結磁石を作製した。得られた合金鋳片中の揮発元素は０．１３質量％であった。また、実施例１と同様に各測定を行った。結果を表３に示す。【００５５】
比較例１１
＃６０の研磨紙を用いロール回転方向に対し４５°の角度をなすように研磨を行い、表３に示すＲａ値及びＲｓｋ値とした冷却ロールを用いた以外は実施例９と同様にして合金鋳片及び焼結磁石を作製した。実施例１と同様に各測定を行った。結果を表３に示す。【００５６】
比較例１２
＃６０の研磨紙を用いロール回転方向に対し４５°と−４５°の角度で互いに交差するように研磨を行い、表３に示すＲａ値及びＲｓｋ値とした冷却ロールを用いた以外は実施例９と同様にして合金鋳片及び焼結磁石を作製した。実施例１と同様に各測定を行った。結果を表３に示す。【００５７】
【表３】
2013018751.tif 000004
【図１】
2013018751.tif 000005
【図２】
2013018751.tif 000006
【図３】
2013018751.tif 000007
【図４】
2013018751.tif 000008
【国際調査報告】
2013018751.tif 000009
2013018751.tif 000010